(57)【要約】      （修正有）【課題】必要な範囲全面について、長期間にわたって節足動物に対する忌避効果を発現することができる方法を提供する。【解決手段】節足動物忌避方法であって、塗料と亜塩素酸塩を混合して混合塗料を得る工程、及び前記混合塗料に紫外線照射する工程を備える。また、前記塗料が有機溶媒を含有し、造膜助剤及び／又は凍結防止剤を含有する。【選択図】なし【特許請求の範囲】
【請求項１】
節足動物忌避方法であって、
塗料と亜塩素酸塩を混合して混合塗料を得る工程、及び
前記混合塗料に紫外線照射する工程
を備える、方法。
【請求項２】
前記塗料が、有機溶媒を含有する、請求項１に記載の方法。
【請求項３】
前記塗料が、造膜助剤及び／又は凍結防止剤を含有する、請求項１又は２に記載の方法。
【請求項４】
前記亜塩素酸塩が、亜塩素酸ナトリウムである、請求項１〜３のいずれかに記載の方法。
【請求項５】
前記節足動物が、蚊、蠅、蛾、蝶、蜻蛉、黄金虫、金蚊、蜘蛛及びダニよりなる群から選ばれる少なくとも１種である、請求項１〜４のいずれかに記載の方法。
【請求項６】
前記紫外線照射工程が、前記混合塗料を太陽光に曝す工程である、請求項１〜５のいずれかに記載の方法。
【請求項７】
節足動物を忌避する防虫加工処理物の製造方法であって、
塗料と亜塩素酸塩を混合して混合塗料を得る工程、
被防虫加工処理物に前記混合塗料を塗布する工程、及び
前記混合塗料が塗布された被防虫加工処理物を屋外に載置し、太陽光に曝す工程
を備える、製造方法。
【請求項８】
請求項７に記載の製造方法により得られた防虫加工処理物。
【請求項９】
塗料及び亜塩素酸塩を含有する、防虫加工処理用塗料。
【発明の詳細な説明】
【技術分野】
【０００１】
本発明は、節足動物忌避方法及び該方法を用いた防虫加工処理物の製造方法に関する。
【背景技術】
【０００２】
種々多様な塗料が、種々多様な材料に塗布され、種々様々な機能を発現している。しかしながら、有機塗料を使用する場合には、一般に使用される脂肪族炭化水素系、芳香族炭化水素系、アルコール系、エステル系、ケトン系、エーテル系等の有機溶媒は、蚊、蝿等の節足動物（昆虫等）を誘引しやすい。また、水性塗料であっても、通常使用される造膜助剤（エステル系、エーテル系等）、凍結防止剤（アルコール系、エーテル系等）には同様の問題がある。
【０００３】
このように、塗料は通常節足動物を誘引しやすいが、乾燥硬化中に、蚊等の節足動物が塗料に付着すると、そのまま硬化してしまう場合があるため不都合である。この場合、再度塗料を塗布する必要がある。特に、建築物外装等に塗料を塗布する作業は季節に関係なく行われているため、節足動物の発生しない時期にのみ行うという対策は取りづらく、節足動物の付着を抑制する対策が必要である。
【０００４】
従来から、塗料への節足動物の付着を防止するために、塗料工程に加えて、追加作業として覆いをかける工程及び塗料硬化後に覆いを外す工程が施されていたが、手間が増加するとともに作業時間が伸びるという不具合があった。
【０００５】
例えば、特許文献１には、二酸化塩素を有効成分として含有させることにより、節足動物を寄せ付けない忌避剤が記載されている。
【先行技術文献】
【特許文献】
【０００６】
【特許文献１】国際公開第２００９／１４５１９１号
【発明の概要】
【発明が解決しようとする課題】
【０００７】
しかしながら、当該忌避剤中には揮発性の高い二酸化塩素がそのまま含まれており、直ちに大気中に揮発放散されてしまうことから、長期間にわたって忌避効果を持続させることはできなかった。このことは、建築期間が長期間にわたる建築物の外装に塗料を塗布する場合においては、特に顕著な不具合となる。また、二酸化塩素を不織布中に含浸させようとしても、必要とする範囲に十分に二酸化塩素をいきわたらせることはできなかった。
【０００８】
このため、本発明は、必要な範囲全面について、長期間にわたって節足動物に対する忌避効果を発現することができる方法を提供することを目的とする。
【課題を解決するための手段】
【０００９】
本発明者らは、鋭意研究を重ねた結果、塗料と亜塩素酸塩とを混合した混合塗料は安定であるとともに、この混合塗料を紫外線に曝すことにより、徐々に表面から二酸化塩素ガスを発生し、節足動物に対する忌避効果を長期間にわたって発現することができることを見出した。本発明は、このような知見に基づき、さらに研究を重ね、完成したものである。すなわち、本発明は、以下の構成を包含する。
項１．節足動物忌避方法であって、
塗料と亜塩素酸塩を混合して混合塗料を得る工程、及び
前記混合塗料に紫外線照射する工程
を備える、方法。
項２．前記塗料が、有機溶媒を含有する、項１に記載の方法。
項３．前記塗料が、造膜助剤及び／又は凍結防止剤を含有する、項１又は２に記載の方法。
項４．前記亜塩素酸塩が、亜塩素酸ナトリウムである、項１〜３のいずれかに記載の方法。
項５．前記節足動物が、蚊、蠅、蛾、蝶、蜻蛉、黄金虫、金蚊、蜘蛛及びダニよりなる群から選ばれる少なくとも１種である、項１〜４のいずれかに記載の方法。
項６．前記紫外線照射工程が、前記混合塗料を太陽光に曝す工程である、項１〜５のいずれかに記載の方法。
項７．節足動物を忌避する防虫加工処理物の製造方法であって、
塗料と亜塩素酸塩を混合して混合塗料を得る工程、
被防虫加工処理物に前記混合塗料を塗布する工程、及び
前記混合塗料が塗布された被防虫加工処理物を屋外に載置し、太陽光に曝す工程
を備える、製造方法。
項８．項７に記載の製造方法により得られた防虫加工処理物。
項９．塗料及び亜塩素酸塩を含有する、防虫加工処理用塗料。
【発明の効果】
【００１０】
本発明によれば、塗料と亜塩素酸塩とを混合した混合塗料を紫外線に曝すことにより、徐々に表面から二酸化塩素ガスを発生させ、節足動物に対する忌避効果を発現することができる。
【００１１】
また、塗料と亜塩素酸塩とを混合した混合塗料は乾燥硬化後も安定であり、塗布後、紫外線に曝すことにより二酸化塩素ガスが徐々に発生することから、乾燥硬化期間にわたって節足動物に対する忌避効果を発現することが可能である。
【００１２】
さらに、塗料と混合する亜塩素酸塩の量を調整することにより、発生する二酸化塩素ガスの濃度を管理し、節足動物に対する忌避効果を適度に発現することが可能である。
【発明を実施するための形態】
【００１３】
１．節足動物忌避方法
本発明の節足動物忌避方法は、
塗料と亜塩素酸塩を混合して混合塗料を得る工程、及び
前記混合塗料に紫外線照射する工程
を備える。
【００１４】
＜混合工程＞
混合工程において使用される塗料の種類は、特に制限されず、用途に応じて種々多様な塗料を使用することができる。具体的には、有機溶媒を含有する有機塗料及び水性溶媒を含有する水性塗料のいずれも使用できるが、節足動物が誘引されやすい有機溶媒を使用した場合でも、節足動物忌避効果が得られる点で、有機溶媒を含有する有機塗料を採用することが有効である。
【００１５】
このような有機塗料が有する有機溶媒としては、特に制限されず、ヘキサン、ヘプタン、シクロヘキサン等の脂肪族炭化水素系溶媒；ベンゼン、トルエン、キシレン、エチルベンゼン等の芳香族炭化水素系溶媒；メタノール、エタノール、イソプロパノール、ブタノール、１−（２−メトキシ−２−メチルエトキシ）−２−プロパノール等のアルコール系溶媒；酢酸メチル、酢酸エチル、酢酸ブチル等のエステル系溶媒；アセトン、メチルエチルケトン、メチルイソブチルケトン等のケトン系溶媒；イソプロピルエーテル、１，４−ジオキサン等のエーテル系溶媒等をいずれも採用できる。これらの有機溶媒は、塗料中に１種のみが含まれていてもよいし、２種以上が併用で含まれていてもよい。
【００１６】
塗料中の上記有機溶媒の含有量は、特に制限はないが、節足動物が誘引されやすい条件でも節足動物忌避効果が得られる点で、３０〜７０重量％が好ましく、４０〜６０重量％がより好ましい。
【００１７】
また、混合工程で使用される塗料には、節足動物が誘引されやすい造膜助剤、凍結防止剤等を使用した場合でも、節足動物忌避効果が得られる点で、造膜助剤、凍結防止剤等を含む塗料を採用することが有効である。
【００１８】
このような造膜助剤としては、例えば、ジカルボン酸ジメチル、テキサノール等のエステル系溶媒；３−メチル−３−メトキシブタノール、（ポリ）エチレングリコールモノエチルエーテル、（ポリ）エチレングリコールモノプロピルエーテル、（ポリ）エチレングリコールモノブチルエーテル、（ポリ）エチレングリコールモノ−ｔ−ブチルエーテル、（ポリ）プロピレングリコール、（ポリ）プロピレングリコールモノメチルエーテル、（ポリ）プロピレングリコール−ｎ−ブチルエーテル、セロソルブアセテート、ブチルセロソルブアセテート等のエーテル系溶媒等をいずれも採用できる。これらの造膜助剤は、塗料中に１種のみが含まれていてもよいし、２種以上が併用で含まれていてもよい。
【００１９】
塗料中の上記造膜助剤の含有量は、特に制限はないが、節足動物が誘引されやすい条件でも節足動物忌避効果が得られる点で、０．１〜３０重量％が好ましく、０．５〜２０重量％がより好ましい。
【００２０】
また、このような凍結防止剤としては、例えば、メタノール、エタノール、イソプロパノール、エチレングリコール、ジエチレングリコール、プロピレングリコール、グリセリン等のアルコール系溶媒；エチレングリコールモノエチルエーテル、エチレングリコールモノブチルエーテル等のエーテル系溶媒等をいずれも採用できる。これらの凍結防止剤は、塗料中に１種のみが含まれていてもよいし、２種以上が併用で含まれていてもよい。
【００２１】
塗料中の上記凍結防止剤の含有量は、特に制限はないが、節足動物が誘引されやすい条件でも節足動物忌避効果が得られる点で、０．１〜３０重量％が好ましく、０．５〜２０重量％がより好ましい。
【００２２】
本発明では、塗料中には、上記成分以外にも、有機顔料のパーマネントレッド、ファーストイエロー、フタロシアニングリーン等；無機顔料のチタン、カーボン、べんがら、クロムバーミリオン、紺青、黄鉛、酸化鉄、炭酸カルシウム、タルク、バライト粉、鉛丹、亜酸化鉛、シアミド鉛、アルミニウム粉、硫化亜鉛等；樹脂のアルキド樹脂、アクリル樹脂、エポキシ樹脂、ポリウレタン樹脂、塩化ビニル樹脂、シリコーン樹脂、フッ素樹脂等が含まれ得る。
【００２３】
このような条件を満たす塗料としては、特に制限されないが、これらの塗料は、１種のみを使用してもよいし、２種以上を混合して使用してもよい。
【００２４】
混合工程において使用される亜塩素酸塩としては、後述の紫外線照射により二酸化塩素ガスが発生し、節足動物忌避効果を発現し得るものであれば特に制限されないが、亜塩素酸アルカリ金属塩、亜塩素酸アルカリ土類金属塩等が挙げられ、例えば、亜塩素酸ナトリウム、亜塩素酸カリウム、亜塩素酸リチウム、亜塩素酸カルシウム、亜塩素酸マグネシウム、亜塩素酸バリウム等が挙げられ、亜塩素酸ナトリウム、亜塩素酸カリウム等が好ましく、亜塩素酸ナトリウムがより好ましい。これら亜塩素酸塩は、１種単独で用いてもよいし、２種以上を組合せて用いてもよい。
【００２５】
混合工程において前記塗料と混合する亜塩素酸塩の量は、節足動物忌避効果をより十分に得る観点から、前記塗料１００重量部に対して、０．１〜５重量部が好ましく、０．５〜１．５重量部がより好ましい。
【００２６】
混合工程は、常温及び常圧で行うことができ、具体的には、５〜４０℃及び０．０７９〜０．１１３ＭＰａで行うことができる。
【００２７】
この混合工程により得られる、前記塗料と前記亜塩素酸塩との混合物（混合塗料）は、本発明の節足動物忌避方法に使用することができる防虫加工処理用塗料であり、そのままでは二酸化塩素ガスの発生等は起こらない。ただし、太陽光等の紫外線照射をすると、二酸化塩素ガスが発生し、亜塩素酸塩の量が低下する虞があるため、太陽光等の紫外線が当たらない環境（例えば暗室等）で保存することが好ましい。
【００２８】
また、このようにして得られる混合塗料は、アルカリ性域よりも酸性域としたほうが後の紫外線照射工程により二酸化塩素ガスを発生しやすくし、節足動物忌避効果をより十分に発現できることから、ｐＨは８〜１０が好ましく、ｐＨは ８．５〜９．５がより好ましい。ｐＨ調整のため、上記混合塗料には、必要に応じてリン酸塩系緩衝剤、炭酸塩系緩衝剤等のｐＨ緩衝剤を添加し得る。
【００２９】
＜紫外線照射工程＞
紫外線照射工程においては、前記混合工程にて得た混合塗料に紫外線照射すれば特に制限はなく、紫外線照射装置（水銀ランプ、キセノンランプ等）等を用いて人工的に紫外線を照射してもよいが、屋外で使用し得ることから、前記混合塗料を太陽光に曝すことにより、紫外線照射することが好ましい。この際照射される紫外線は、好ましくは、波長が２００〜４００ｎｍのものである。
【００３０】
これにより、亜塩素酸塩から二酸化塩素を発生させることができ、十分な節足動物忌避効果を有する。また、塗料中に二酸化塩素を直接含ませる場合と異なり、紫外線を照射することにより、混合塗料から徐々に二酸化塩素が発生することから、節足動物忌避効果を長期間にわたって継続させることができる。このため、二酸化塩素は非常に揮発しやすいにもかかわらず、紫外線照射開始から２時間以上経過してもなお、二酸化塩素ガス濃度を上昇させる（二酸化塩素ガスを発生させ続ける）ことが可能であることから、節足動物忌避効果を長期間にわたり発現することが可能である。
【００３１】
紫外線照射時間は、特に制限はなく、二酸化塩素ガスによる節足動物忌避効果の発現が必要とされる時間とすればよい。混合塗料の硬化中に節足動物が付着すると、再度塗布し直す必要があることから、混合塗料の硬化時間に応じて照射時間を決定すればよい。例えば、照射時間は、０．２〜４時間、好ましくは０．５〜２時間とすることができる。
【００３２】
このように、塗料と亜塩素酸塩とを混合した後に、紫外線照射することにより、二酸化塩素ガスを徐々に発生させ、節足動物忌避効果を長期間にわたり発現することができる。また、必要とする範囲全面について、容易に塗布することができ、その全範囲について、十分な節足動物忌避効果を発現することができる。二酸化塩素は、次亜塩素酸ナトリウムと比較して、酸化力及び殺菌能力が高く、アンモニア、アミン等の窒素化合物存在下においても酸化力が低下することがなく、殺菌能力が非常に強く、弱アルカリ条件下でも殺菌を行うことが可能である。また、次亜塩素酸ナトリウムを使用すると、発癌性物質であるＣＨＣｌ３を発生し得るが、亜塩素酸塩を使用すると、毒性のないＣｌＯ２−を発生するため、安全性が高く毒性が低い観点からも好ましい。これらから、種々多様な用途に適用することが可能である。例えば、建築物外装塗料、防水用塗料、木材保護塗料、錆止め塗料等に適用することが可能である。
【００３３】
また、本発明において、節足動物忌避効果の対象となる節足動物としては、特に制限されず、蚊、蠅、蛾、蝶、蜻蛉、黄金虫、金蚊、蜘蛛、ダニ等の種々多様な節足動物に対して効果を発現し得る。
【００３４】
２．防虫加工処理物の製造方法
上記のように、節足動物忌避方法が達成されるが、本発明の防虫加工処理物を製造する際には、
塗料と亜塩素酸塩を混合して混合塗料を得る工程、
被防虫加工処理物に前記混合塗料を塗布する工程、及び
前記混合塗料が塗布された被防虫加工処理物を屋外に載置し、太陽光に曝す工程
を行う。
【００３５】
第１工程である混合塗料を得る工程は、上記混合工程と同様に行うことができる。
【００３６】
第２工程である塗布工程においては、被防虫加工処理物としては、特に制限されず、使用される用途に応じて適宜使用することができるが、例えば、建物外壁、屋根、床、デッキ等が挙げられる。
【００３７】
塗布方法としても特に制限されず、従来から採用されている方法を採用することができ、また、使用される用途に応じて適宜設定することができるが、例えば、吹付け、はけ、ローラー、コテ、ベンダー等が挙げられる。
【００３８】
第３工程である太陽光に曝す工程においては、太陽光に曝す条件は、上記紫外線照射工程と同様とすればよい。
【００３９】
これにより、本発明の防虫加工処理物を製造することができ、節足動物を長期間にわたって十分に忌避することができる。
【実施例】
【００４０】
実施例に基づいて、本発明を具体的に説明するが、本発明は、これらのみに限定されるものではない。
【００４１】
なお、以下の実施例において、塗料は以下のものを使用した。
エナメル塗料：シルビアＷＳ３００（日本特殊塗料（株））  顔料を含む。
クリアー塗料：シルビアＷＳ３００（日本特殊塗料（株））  顔料を含まない。
【００４２】
［実施例１］
エナメル塗料１０ｇに２５％亜塩素酸ナトリウム水溶液０．４６９ｇを混合し、混合塗料を得た。
【００４３】
この混合塗料１．０ｇを、プラスチックマドラーで塗り広げ、７ｃｍ×１２ｃｍ＝０．００８４ｍ２の試験片（低密度ポリエチレン（ＬＤＰＥ）製；ポリ袋を切り開いたもの）の表面に塗布し、容量５５０ｍＬのタッパーに密封し、屋外直射日光下に静置した。
【００４４】
［実施例２］
エナメル塗料ではなく、クリアー塗料を用いること以外は実施例１と同様に実験を行った。
【００４５】
［実施例３］
プラスチックマドラーではなく、刷毛で８ｃｍ×１１．５ｃｍ＝０．００９２ｍ２に塗り広げること以外は実施例１と同様に実験を行った。
【００４６】
［実施例４］
エナメル塗料ではなく、クリアー塗料を用い、プラスチックマドラーではなく、刷毛で８．５ｃｍ×１１．５ｃｍ＝０．００９８ｍ２に塗り広げること以外は実施例１と同様に実験を行った。
【００４７】
［実施例５］
使用塗料：シルビアＷＳ３００  エナメル
希釈水：水道水又は２５％ＮａＣｌＯ２
プラダン１／４（４５０×２２５ｍｍ）に水道水又は２５％ＮａＸｌＯ２水で調整した塗料（生塗料）を刷毛で塗り、直射日光下で乾燥させた。
【００４８】
生塗料の作製方法
コントロール：塗料９５．５（重量）に対して、水を４．５（重量）、ＣｌＯ２（２５％ＮａＣｌＯ２：塗料９５．５（重量）に対して、２５％ＮａＣｌＯ２を４．５（重量）として混合した。
【００４９】
塗布及び乾燥硬化方法（虫の付着）
プラダン（４５０×２５ｍｍ）に調整した塗料を刷毛で塗り拡げ、直ちに直射日光下、露地畑に地面に斜めに立てかける、又は斜面に張り付ける等して、静置した。硬化までの時間は２０分程度であった。
【００５０】
硬化後、回収し、付着した虫の数をカウントした。
【００５１】
［実験例１：二酸化塩素ガス濃度］
実施例１〜４の各タッパーの隙間からφ４〜６塩ビ管を静かに挿入し、シリンジでガスを採取し、二酸化塩素用の検知管（No. 23M）で測定した。結果を表１に示す。
【００５２】
【表１】
2016052295.tif 000002
【００５３】
［実験例２：保持試験］
実施例１〜４で得た試料を１ヶ月間室内明所で保管し、塗料剤の変質について目し観察を行ったところ、いずれの試料にも変化は認められなかった。
【００５４】
［実験例３：忌避試験］
実施例５で、３回の付着虫数の平均値は、コントロール（水道水）の場合２．７、ＣｌＯ２の場合０．７であった。ＣｌＯ２が発生する塗料は、虫の付着が少なかった。結果を表２に示す。
【００５５】
【表２】
2016052295.tif 000003
【００５６】
このように、本発明によれば、長期間にわたって、二酸化塩素ガスを放出することが可能である。二酸化塩素ガス濃度が０．１ｐｐｍ以上あれば節足動物忌避作用を発現することができるため、いずれの実施例においても、節足動物忌避作用を長期間にわたって発現できることが示唆されている。